【手続補正書】
【提出日】平成18年9月8日(2006.9.8)
【手続補正１】
【補正対象書類名】特許請求の範囲
【補正対象項目名】全文
【補正方法】変更
【補正の内容】
【特許請求の範囲】
【請求項１】
４〜５０ｇ／１０分のＭＦＲ値を有し、：
i）ａ）少なくとも０．８重量％のエチレンと、任意に１種以上のＣ4〜Ｃ10α−オレフィンとを含有し、溶融温度が１５５℃以上であり、室温におけるキシレン可溶画分の含有量が５重量％より低く、キシレンによる昇温溶出分画（ＴＲＥＦ）により２５℃から９５℃の温度範囲で回収されるポリマー画分と、キシレン可溶画分との比の値が８より高いコポリマーまたはポリマー組成物；および
ｂ）２．５％重量より多いエチレンと、任意に１種以上のＣ4〜Ｃ10α−オレフィンとを含有し、溶融温度が１５３℃以上であり、室温におけるキシレン可溶画分の含有量が１０重量％より低く、キシレンによるＴＲＥＦにより２５℃から９５℃の温度範囲で回収されるポリマー画分と、キシレン可溶画分との比の値が４より高いコポリマーまたはポリマー組成物
から選択される結晶性プロピレンランダムコポリマーまたは結晶性プロピレンポリマー組成物；および
ii）溶融温度が１５３℃以上であり、室温におけるキシレン可溶画分の含有量が１０重量％より低い結晶性プロピレンポリマー組成物であって、該組成物が少なくとも０．６４重量％のエチレンおよび／またはＣ4〜Ｃ10α−オレフィン繰り返し単位を含有し、かつ重量パーセントで：
I）結晶性プロピレンホモポリマーおよび／または１．５重量％までのエチレンおよび／またはＣ4〜Ｃ10α−オレフィンを含有する結晶性プロピレンランダムコポリマー２０〜８０％；および
II）IIａ）プロピレンと、０．８〜１０重量％のエチレンとのコポリマーであるが、但
しポリマー（I）とポリマー（IIａ）との間のエチレン含有量の差が、関係す
る（コ）ポリマーの重量に対して少なくとも０．８パーセント単位であるもの
と、
IIｂ）プロピレンと、１．５〜１８重量％のＣ4〜Ｃ10α−オレフィンと、任意に
エチレンとのコポリマーであるが、但しポリマー（I）とポリマー（IIｂ）と
の間のコモノマー含有量の差が、関係する（コ）ポリマーの重量に対して少な
くとも１．５パーセント単位であるものと、
IIｃ）コポリマー（IIａ）とコポリマー（IIｂ）の混合物と
から選択される結晶性ランダムコポリマー２０〜８０％
を含むもの
から選択されるプロピレンポリマー組成物を含む熱接着用の繊維。
【請求項２】
ポリマー組成物（ii）が溶融温度１５５℃以上であり、室温におけるキシレン可溶画分の含有量が５重量％より低く、キシレンによるＴＲＥＦにより２５℃から９５℃の温度範囲で回収されるポリマー画分とキシレン可溶画分との比の値が８より高く、成分IIａ）がプロピレンと０．８〜５重量％のエチレンとのコポリマーであり、成分IIｂ）がプロピレンと１．５〜１２重量％のＣ4〜Ｃ10α−オレフィンと任意にエチレンとのコポリマーである請求項１に記載の繊維。
【請求項３】
ポリマー物質が、６〜１５ｇ／１０分のＭＦＲ値を有する請求項１または２に記載の繊維。
【請求項４】
４〜５０ｇ／１０分の値を有し：
i）ａ）少なくとも０．８重量％のエチレンと任意に１種以上のＣ4〜Ｃ10α−オレフィンとを含有し、溶融温度が１５５℃以上であり、室温におけるキシレン可溶画分の含有量が５重量％より低く、キシレンによる昇温溶出分画（ＴＲＥＦ）により２５℃から９５℃の温度範囲で回収されるポリマー画分と、キシレン可溶画分との比の値が８より高いコポリマーまたはポリマー組成物；および
ｂ）２．５重量％より多いエチレンと、任意に１種以上のＣ4〜Ｃ10α−オレフィンを
含有し、溶融温度が１５３℃以上であり、室温におけるキシレン可溶画分の含有量が１０重量％より低く、キシレンによるＴＲＥＦにより２５℃から９５℃の温度範囲で回収されるポリマー画分と、室温におけるキシレン可溶画分との比の値が４より高いコポリマーまたはポリマー組成物
から選択される、結晶性プロピレンランダムコポリマーまたは結晶性プロピレンポリマー組成物；ならびに
ii）溶融温度が１５３℃以上であり、室温におけるキシレン可溶画分の含有量が１０重量％より低い結晶性プロピレンポリマー組成物であって、該組成物が少なくとも０．６４重量％のエチレンおよび／またはＣ4〜Ｃ10α−オレフィン繰り返し単位を含有し、かつ重量パーセントで：
I）結晶性プロピレンホモポリマーおよび／または１．５重量％までのエチレンおよび／またはＣ4〜Ｃ10α−オレフィンを含有する結晶性プロピレンランダムコポリマー２０〜８０％；および：
II）IIａ）プロピレンと、０．８から１０重量％のエチレンとのコポリマーであるが、但しポリマー（I）とポリマー（IIａ）との間のエチレン含有量の差が、関係する（コ）ポリマーの重量に対して、少なくとも０．８パーセント単位であるもの；
IIｂ）プロピレンと、１．５から１８重量％のＣ4〜Ｃ10α−オレフィンと、任意
にエチレンとのコポリマーであるが、但しポリマー（I）とポリマー（IIｂ）との間のコ
モノマー含有量の差が、関係する（コ）ポリマーの重量に対して少なくとも１．５パーセント単位であるもの；および
IIｃ）コポリマー（IIａ）とコポリマー（IIｂ）の混合物
から選択される結晶性ランダムコポリマー２０〜８０％
を含むもの
から選択されるプロピレンポリマー組成物が加工されることを特徴とする、請求項１〜３のいずれか１つに記載の繊維を製造するための溶融紡糸方法。
【請求項５】
ポリマー組成物（ii）が溶融温度１５５℃以上であり、室温におけるキシレン可溶画分の含有量が５重量％より低く、キシレンによるＴＲＥＦにより２５℃から９５℃の温度範囲で回収されるポリマー画分と室温におけるキシレン可溶画分との比の値が８より高く、成分IIａ）がプロピレンと０．８〜５重量％のエチレンとのコポリマーであり、成分IIｂ）がプロピレンと１．５〜１２重量％のＣ4〜Ｃ10α−オレフィンと任意にエチレンとのコポリマーである請求項４に記載の方法。
【請求項６】
組成物が、２７５℃以下の温度で押し出される請求項４または５に記載の方法。
【請求項７】
溶融紡糸方法に付されるプロピレンポリマー組成物が、２０〜５０ｇ／１０分のＭＦＲ値を有し、得られる繊維が、３００から８００ｃＮの接着力を有する請求項６に記載の方法。
【請求項８】
請求項１〜３のいずれか１つに記載の繊維を含む熱接着不織布。
【請求項９】
４〜５０ｇ／１０分のＭＦＲ値を有し、エチレンおよび／またはＣ4〜Ｃ10α−オレフィンの含有量が少なくとも０．６４重量％であり、重量パーセントで：
I）結晶性プロピレンホモポリマー、あるいは１．５重量％までのエチレンおよび／またはＣ4〜Ｃ10α−オレフィンを含有する結晶性プロピレンランダムコポリマー２０〜８０％；および
II）プロピレンと、５より高く９重量％までのエチレンとの結晶性ランダムコポリマー２０〜８０％；
を含み、
溶融温度が１５３℃以上であり、室温におけるキシレン可溶画分の含有量が９重量％より低い結晶性プロピレンポリマー組成物。
【請求項１０】
少なくとも２段の重合段階において、関係するモノマーが重合されてポリマー（I）を形成し、別の段階で関係するモノマーが重合されてポリマー（II）を形成し、第一の段階を除くそれぞれの段階で、先行する段階において形成されたポリマーおよび使用された触媒の存在下で操作する、
少なくとも２段の分離された連続する段階で行われる、請求項９に記載の結晶性プロピレンポリマー組成物を重合する方法。